ШИХТА ДЛЯ ПРОИЗВОДСТВА ПОРИСТОГО ЗАПОЛНИТЕЛЯ
MIXTURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, уголь, доломит, дополнительно содержит соду кальцинированную при следующем соотношении компонентов, мас.%: глина монтмориллонитовая 69,0-79,0; уголь 5,0-6,0; доломит 15,0-20,0; сода кальцинированная 1,0-2,0.
В таблице приведены составы шихты.
Компоненты
Состав, мас.%:
1
2
3
Глина монтмориллонитовая
79,0
74,5
69,0
Уголь
5,0
5,5
6,0
Доломит
15,0
17,0
20,0
Сода кальцинированная
1,0
3,0
5,0
Прочность заполнителя на сжатие (фракция 20-40 мм), МПа
~6
~6
~6
2
2
В составе шихты для производства пористого заполнителя используют шины монтмориллонитовые, включающие Al-монтмориллонит и Fe-монтмориллонит (нонтронит) с удельной поверхностью 2500-3500 см/г. Компоненты сырьевой смеси дозируют в требуемых количествах. Уголь и доломит размалывают до удельной поверхности 2500-3000 см/г, добавляют глину монтмориллонитовую, соду кальцинированную и смешивают. Полученную шихту увлажняют до 20-25%, формуют из нее пластическим способом гранулы, которые сушат и обжигают при температуре 900-1000°С.
2
При приготовлении образцов шихты, имеющей составы, представленные в таблице, уголь и доломит размалывают до крупности 2700 см/г, шихту увлажняют до 27%, а сушку и обжиг гранул ведут при температуре 950°С.
Источники информации
1. SU 1161500, С04В 31/00, 1985.